(57)【特許請求の範囲】
【請求項１】
銅箔上に少なくとも２層に分けて作製した絶縁接着材料層のうち、銅箔に接する絶縁接着材料層には比誘電率が５０以上の無機フィラーを５０体積％から８０体積％含有し、銅箔に接しない最外層の絶縁接着材料層には比誘電率が５０以上の無機フィラーを絶縁接着材料中に４０体積％から５０体積％含有することを特徴とする金属ベース基板。
【請求項２】
少なくとも最外層の絶縁接着材料層に、分子量が５００以下のエポキシ樹脂を少なくとも２０体積％以上含むことを特徴とする請求項１記載の金属ベース基板。
【請求項３】
比誘電率５０以上の無機フィラーが５０体積％から８０体積％となるように含有する絶縁接着材料ワニスを銅箔に塗布、乾燥した後、さらに、その上に比誘電率５０以上の無機フィラーが４０体積％から５０体積％となるように含有する絶縁接着材料ワニスを塗布し、銅箔に接する側の絶縁接着材料層の硬化度がＢまたはＣステージであり、銅箔に接しない最外層の絶縁接着材料層がＡまたはＢステージとなるように乾燥した銅箔付き絶縁接着材料シートを作製し、金属板と積層して成形することを特徴とする金属ベース基板の製造方法。
【請求項４】
請求項３に記載の金属ベース基板の製造方法において、銅箔に接しない最外層となる絶縁接着材料ワニスに、分子量が５００以下のエポキシ樹脂を少なくとも２０体積％となるように含むワニスを用いることを特徴とする金属ベース基板の製造方法。
【発明の詳細な説明】
【０００１】
【発明の属する技術分野】
本発明は誘電率の高い絶縁接着材料をもちいた金属ベース基板及びその製造方法に関する。
【０００２】
【従来の技術】
近年、電子機器の小型化、高密度化、及び使用周波数の高周波化が図られており、これらに対応して、高周波ノイズの低減や配線板の小型化をはかることを目的として絶縁接着材料を高誘電率化する要求がある。
比誘電率の高い積層基板を得る方法として、例えば、特開昭５５−５７２１２号公報、特開昭６１−１３６２８１号公報、特開平３−２２１４４８号公報などのように絶縁層に高誘電体を含有させる方法があった。
【０００３】
【発明が解決しようとする課題】
これらは、何れもガラス布に絶縁材料を含浸させる工程が必要であり、積層板とする加熱加圧工程で金属箔との接着性や積層板の板厚精度向上のため絶縁材料に流動性が必要である。しかしながら、高誘電体を多量に含んだ絶縁材料は流動性が低いため、高誘電体を多量に含ませることできず、比誘電率を十分大きくすることは出来なかった。
高誘電率の金属ベース基板を製造することは、プリント回路学会第８回学術講演大会要旨集１１７頁中に「高誘電率銅ベース基板」と題して記載されているが、比誘電率が２６程度であり、配線板の小型化、高周波ノイズの低減に十分なものではなかった。
また周波数が５００ＭＨｚ以上では、誘電正接（tanδ）が大きくなり、５００ＭＨｚ以上での使用には十分でないという問題点があった。
高誘電体として高誘電率の無機フィラーがあり、絶縁材料に高誘電率の無機フィラーを含有せしめ誘電率を高くすることは良く知られていることであるが、絶縁材料に無機フィラーを高充填した場合、絶縁材料の溶融粘度が上昇し、流動性が悪く金属板との接着性の低下、可撓性の低下、絶縁層中にボイドが残るなど、多くの問題点が発生し実用されるに至っていない。
また、従来、高誘電率の無機粉体を焼結した高誘電率のセラミック基板があるが、外形加工等に対する加工性が十分とは言えなかった。
【０００４】
【課題を解決するための手段】
本発明はかかる状況に鑑みなされたもので、比誘電率が高く、誘電正接が低く、金属との接着性に優れ、加工性が良好な金属ベース基板を得ることを課題とした。この課題を解決するため、本発明者等は鋭意検討した結果、絶縁接着材料の各層のフィラー含有量、樹脂成分、硬化度を選定することにより、高誘電率の金属ベース基板を得ることができた。本発明は、銅箔上に少なくとも２層に分けて作製した絶縁接着材料層のうち、銅箔に接する絶縁接着材料層には比誘電率が５０以上の無機フィラーを５０体積％から８０体積％含有し、銅箔に接しない最外層の絶縁接着材料層には比誘電率が５０以上の無機フィラーを絶縁接着材料中に４０体積％から５０体積％含有する金属ベース基板であり、少なくとも最外層の絶縁接着材料層に、分子量が５００以下のエポキシ樹脂を少なくとも２０体積％以上含む金属ベース基板であると好ましいものである。
また、本発明は、比誘電率５０以上の無機フィラーが５０体積％から８０体積％となるように含有する絶縁接着材料ワニスを銅箔に塗布、乾燥した後、さらに、その上に比誘電率５０以上の無機フィラーが４０体積％から５０体積％となるように含有する絶縁接着材料ワニスを銅箔に塗布し、銅箔に接する側の絶縁接着材料層の硬化度がＢまたはＣステージであり、銅箔に接しない最外層の絶縁接着材料層がＡまたはＢステージとなるように乾燥した銅箔付き絶縁接着材料を作製し、金属板と積層して成形する金属ベース基板の製造方法であり、銅箔に接しない最外層となる絶縁接着材料ワニスに、分子量が５００以下のエポキシ樹脂を少なくとも２０体積％となるように含むワニスを用いる金属ベース基板の製造方法である。
【０００５】
【発明の実施の形態】
本発明の絶縁接着材料は、主として樹脂成分と無機フィラーとからなる。樹脂成分としてしては、エポキシ樹脂系、ポリイミド樹脂系、フェノール樹脂系などを使用することができ、これには、電気絶縁性の良い高分子物質である可撓性付与成分を配合することが好ましく、例えば、アクリルゴム、ＮＢＲ、エポキシ変性アクリルゴム、エポキシ化ポリブタジエン、フェノキシ樹脂などがある。また銅箔と絶縁接着材料との接着性を向上させるためカップリング剤を使用することが好ましい。カップリング剤としては、シランカップリング剤が好ましく、γ−グリシドキシプロピルトリメトキシシラン、γ−メルカプトプロピルトリメトキシシラン、γ−アミノプロピルトリエトキシシラン、γ−ウレイドプロピルトリエトキシシラン、Ｎ−β−アミノエチル−γ−アミノプロピルトリメトキシシラン等が挙げられる。
【０００６】
最外層の絶縁接着材料層には、成形時の流動性を向上させるために、分子量５００以下の低分子量エポキシ樹脂を２０体積％以上含有することが好ましい。このようなエポキシ樹脂としては、一分子中にエポキシ基を２個以上有したビスフェノールＡ型またはビスフェノールＦ型液状樹脂が挙げられ、油化シェルエポキシ株式会社から、エピコート８０７、エピコート８２７、エピコート８２８という商品名で市販されている。また、ダウケミカル日本株式会社からは、Ｄ．Ｅ．Ｒ．３３０、Ｄ．Ｅ．Ｒ．３３１、Ｄ．Ｅ．Ｒ．３６１という商品名で市販されている。さらに、東都化成株式会社から、ＹＤ１２８、ＹＤＦ１７０という商品名で市販されている。
エポキシ樹脂の硬化剤としては特に制限するものではないが、ワニスライフの長い潜在性の高いものが望ましい。この例としては、３級アミン、酸無水物、イミダゾール化合物、ポリフェノール樹脂、マスクイソシアネートなどの１種以上を使用することができる。
また、不純物イオンが原因となる、吸湿時の絶縁抵抗の低下を防止するために、イオン吸着無機物質を添加することが好ましい。
【０００７】
比誘電率が５０以上の無機フィラーとしては以下にあげるものがあり、これらのうち１種または２種以上を組み合わせて用いることができる。すなわち、二酸化チタン、チタン酸バリウム、チタン酸カルシウム、チタン酸ストロンチウム、チタン酸鉛、ジルコン酸バリウム、ジルコン酸カルシウム、スズ酸バリウム、スズ酸カルシウム等の粉末がある。また無機フィラーとしてセラミックコンデンサー用原料を焼成し粉砕した粉末で、その比誘電率が３００以上であるものを用いることで、更に高誘電率の基板を得ることができる。
無機フィラーの形状、粒径については特に制限するものではないが、球状のフィラーを用いると成形時の絶縁接着材料の流動性が向上し、破砕状、繊維状のものを用いると、機械的強度が向上する。このような無機フィラーの配合量は絶縁接着材料の内の４０体積％から８０体積％であることが必要である。この理由としては、配合量４０体積％未満では誘電率を高くする効果が少なく、８０体積％を超えると絶縁接着材料の流動性が低下し、ボイドの発生により耐電圧が低下するためである。
【０００８】
次に銅箔付き絶縁接着材料の層構成について、銅箔上に絶縁接着材料ワニスを第１層として塗工し、これを硬化度がＢまたはＣステージに加熱硬化することにより、流動性を小さくする。さらに絶縁接着材料の上に第２層を塗工し、これを硬化度がＡまたはＢステージに加熱する。
このような２層構成にすることにより絶縁接着材料のボイド、クレータ、異物混入などの塗膜欠陥による絶縁信頼性の低下の防止する。２層構成について説明したが、同様の操作を繰り返し３層構成以上にしてもさしつかえない。この場合、銅箔に接しない最外層の絶縁接着材料は、硬化度がＡまたはＢステージにする。
硬化度が、Ａ，Ｂ，Ｃステージとは、接着剤の硬化の程度を示し、Ａステージはほぼ未硬化でゲル化していない状態であり、全硬化発熱量の０から２０％の発熱を終えた状態である。Ｂステージは若干硬化、ゲル化が進んだ状態であり全硬化発熱量の２０から６０％の発熱を終えた状態である。Ｃステージはかなり硬化が進み、ゲル化した状態であり、全硬化発熱量の６０から１００％の発熱を終えた状態である。
２層構成の絶縁接着材料の場合、銅箔上に設ける第１層目の絶縁接着材料ワニスには、比誘電率が５０以上の無機フィラーを５０体積％から８０体積％となるように含有させ、塗布、乾燥させた場合の無機フィラーが５０体積％から８０体積％となるようにする。第１層目の絶縁接着材料は、第２層目の絶縁接着材料がその上に塗布、乾燥されるので、それを見越した塗工、乾燥条件とする。そして、さらに、この上に比誘電率が５０以上の無機フィラーを４０体積％から５０体積％となるように含有させた絶縁接着材料ワニスを塗布、乾燥し、硬化度がＢまたはＣステージとなるようにさせる。３層構成以上の場合は、銅箔と接しない最外層の絶縁接着層には、無機フィラーを４０体積％から５０体積％となるようにする。
【０００９】
絶縁接着材料ワニスを銅箔に塗工する方法としてはバーコータ、リップコータ、ロールコータなどがあり、クレータ、ボイドなどの欠陥が少なく、塗工の際の厚みを均一に塗工できるものであれば制限されない。
本発明の金属ベース基板は、それを用いて多層配線板とすることもできる。多層配線板の製造方法は、以下のようにして行うことができる。
銅箔付き絶縁接着材料と金属板を加圧加熱一体化することにより金属ベース基板を得る。これには、プレス、真空プレス、ホットロールラミネータ、真空ラミネータなどを用いることが出来る。得られた金属ベース基板は、常法により回路加工、外形加工等を行い、金属ベース配線基板とする。この金属配線基板の銅箔配線層の上にさらに、銅箔付き絶縁接着材料を積層し加圧加熱一体化して、多層配線板とする。この場合、金属ベース基板の上に積層する銅箔付き絶縁接着材料としては、無機フィラーを含まない銅箔付き絶縁接着材料を積層してもよいし、ガラス基材のプリプレグや接着フィルムを介して積層しても良い。
以下本発明を実施例に基づいて具体的に説明する。
【００１０】
【実施例】
（実験例１）
（１）  厚み３５μｍの銅箔を用い、この上に絶縁接着材料の第１層として乾燥後の厚みが３５μｍになるように表１に示す絶縁接着材料ワニスＡを塗工し、１５０℃で１０分間乾燥し、さらに、この上に絶縁接着材料の第２層として乾燥後の厚みが第１層、第２層合わせて７０μｍになるように表１の絶縁接着材料ワニスＢを塗工し、１１０℃で１０分間乾燥して銅箔付き絶縁接着材料を作製した。
（２）上記の銅箔付き絶縁接着材料と表面を研磨処理した板厚２ｍｍのアルミ板を積層し、１７０℃，３０ｋｇｆ／ｃｍ2、６０分間加熱加圧成形して、金属ベース基板を作製した。
（３）金属ベース基板の銅箔を常法によりエッチング処理し、金属ベース配線基板を得た。
【００１１】
（実験例２）
厚み３５μｍの銅箔を用い、この上に絶縁接着材料の第１層として乾燥後の厚みが１８μｍになるように表１に示す絶縁接着材料ワニスＣを塗工し、１５０℃で１０分間乾燥し、さらに、この上に絶縁接着材料の第２層として乾燥後の厚みが第１層、第２層合わせて３５μｍになるように表１の絶縁接着材料ワニスＡを塗工し、１５０℃で１０分間乾燥して銅箔付き絶縁接着材料を作製した。そして、さらに、この上に絶縁接着層の第３層として乾燥後の厚みが第１層から第３層合わせて７０μｍになるように表１の絶縁接着材料ワニスＢを塗工し、１１０℃で１０分間乾燥して銅箔付き絶縁接着材料を作製した。この銅箔付き絶縁接着材料を使用すること以外は、実施例１と同様にして、金属ベース基板そして、金属ベース配線基板を得た。
【００１２】
（実験例３）
厚み３５μｍの銅箔を使用し、銅箔の上に乾燥後の厚みが７０μｍになるように表１の絶縁接着材料ワニスＡを塗工し、１１０℃で１０分間乾燥し、銅箔付き絶縁接着材料を作製するした。この銅箔付き絶縁接着材料を使用すること以外は、実施例１と同様にして、金属ベース基板そして、金属ベース配線基板を得た。
【００１３】
（実験例４）
厚み３５μｍの銅箔を使用し、銅箔の上に乾燥後の厚みが７０μｍになるように表１の絶縁接着材料ワニスＢを塗工し、１１０℃で１０分間乾燥し、銅箔付き絶縁接着材料を作製した。この銅箔付き絶縁接着材料を使用すること以外は、実施例１と同様にして、金属ベース基板そして、金属ベース配線基板を得た。
【００１４】
（実験例５）
厚み３５μｍの銅箔を使用し、絶縁接着材料の第１層として銅箔の上に、乾燥後の厚みが３５μｍになるように表１の絶縁接着材料ワニスＡを塗工し、１５０℃で１０分間乾燥し、さらに、この上に絶縁接着材料の第２層として、乾燥後の厚みが第１層、第２層合わせて７０μｍになるように表１の絶縁接着材料ワニスＡを塗工し、１５０℃で１０分間乾燥し、第１層、第２層ともに硬化度をＣステージとした銅箔付き絶縁接着材料を作製した。この銅箔付き絶縁接着材料を使用すること以外は、実施例１と同様にして、金属ベース基板そして、金属ベース配線基板を得た。
【００１５】
比誘電率と誘電正接の測定は、ＪＩＳ  Ｃ  ６４８１に準拠し、ＬＣＲメータ（モデル４２７４Ａ、ヒューレットパッカード製）及びトリプレート構造直線線路共振器法により室温（２５℃）で行った。
耐電圧は、絶縁接着材料をはさむ銅箔とアルミニウム板の間の耐電圧を測定した。金属ベース基板の銅箔を直径２０ｍｍの銅箔が残るようにエッチングで除去し、耐電圧計を用いて測定した。そして、耐電圧不良率は、２ＫＶ未満の耐電圧を示した試験数／評価した試験片の数とした。
絶縁接着材料とアルミニウム板の密着性は、２６０℃のはんだ浴中に３分間浸漬した際に、剥離が見られたものを不良、剥離がないものを良好とした。
【００１６】
実験例１〜５で作製した金属ベース基板の試験結果を表２に示した。
実験例１及び２は比誘電率が大きくまた耐電圧、絶縁接着材料とアルミニウム板との密着性も良好である。実験例３は比誘電率は大きいが、絶縁接着材料とアルミニウム板の密着性が不良であり、実験例４は、絶縁接着材料とアルミニウム板との密着性を向上させるため、無機フィラーの配合量を低くした結果、比誘電率が低い。実験例５は絶縁接着材料の硬化度が好ましい範囲からはずれた場合であり、耐電圧、絶縁接着材料とアルミニウム板との密着性も不良である。
【００１７】
【表１】
0003820668.tif 000002
【００１８】
【表２】
0003820668.tif 000003
【００１９】
【発明の効果】
本発明の金属ベース基板を使用し、金属ベース配線基板を形成した場合、絶縁接着材料が高誘電率で基板自体が大きな静電容量を有しているため、配線形成によりバイパスコンデンサー機能を付与することができ、新たにコンデンサを設けなくてもデジタル回路において電源ラインに混入する高周波ノイズを除去することができ、小型化や高密度化に寄与する。また本発明では、また熱伝導率の大きい金属板を必須の構成として使用しており、金属板のため放熱性に優れ、局所的な温度上昇が少なく、基板全域にわたり温度の均一化が図れる。このため、特性の温度依存性の大きい部品を使用した場合でも、温度上昇による特性の不安定化を解消できる。比誘電率は、温度による変化がおおきく、特に比誘電率の高いものでは顕著であったが、金属板の熱伝導による温度均一性により、温度による比誘電率の変化が少なくなり、電子機器を安定して作動させることができる。
比誘電率の大きい金属ベース基板は、ＡＤコンバータ、ハイブリッドＩＣ等に使用すると、電源ラインに混入する高周波ノイズを除去でき、また、ＩＣの温度上昇を抑制することもできる。
また、無線送受信機等に使用される高周波回路用途に使用すると、インピーダンスをマッチングさせるための回路パターンの幅を狭くする作用があり、回路全体の小型化を図ることができる。そして、基板全域にわたり温度の均一化が図れるため、特性が安定する。